(57)【特許請求の範囲】
【請求項１】
目地模様を有する模様面を形成する方法であって、
基材に対し、結合材及び有色粉粒体を含む装飾塗材を塗付する工程（１）、
前記装飾塗材が未乾燥のうちに、その塗膜表面の一部に対し、底面が平滑であって通気性を有する可剥性目地材を押圧しながら埋め込み、目地模様を形成しようとする部分を平滑化処理する工程（２）、
前記装飾塗材を乾燥させる工程（３）、
前記可剥性目地材を除去する工程（４）、
を有することを特徴とする模様面の形成方法。
【発明の詳細な説明】
【技術分野】
【０００１】
本発明は、新規な意匠性を創出することができる模様面の形成方法に関する。本発明は、特に建築物の内外壁や床、土木構造物等における模様面形成に好ましく適用できるものである。
【背景技術】
【０００２】
近年、美観性をほどこした壁面、床面等への関心が高まる中、天然石調、陶磁器タイル調、レンガ調等の美観性を施した模様面が広く採用されている。このような模様面の形成方法としては、例えば、目地色となる下塗材を塗付した後、樹脂発泡体等からなる目地材を貼り付け、次いで天然石調等の仕上塗材を塗付し、その後に目地材を除去する方法がある。かかる方法によれば、天然石やタイル、レンガ等を一枚一枚貼着する場合に比べて、工期が大幅に短縮される上、コストも大幅に削減できる。しかも、天然石、陶磁器タイル、レンガ等とほぼ同等の美観性を表出することができる。
【０００３】
例えば、特開平１０−２９６１８０号公報（特許文献１）には、目地棒を貼りつけた基材に下吹き層を満遍なく吹き付け、次いで下吹き層の一部が露出するように上吹き層を吹き付けた後、目地棒を除去し、さらに研磨を施す方法が記載されている。特許文献１の方法によれば、目地で区画された虫喰い調模様面を形成することができる。
また、特開平１１−６２１６３号公報（特許文献２）には、天然砂岩調の模様面を得る方法として、下地層に所定の間隔で目地テープを貼りつけ、透明ないし半透明の塗料を多層に塗装した後に、目地テープを除去する方法が記載されている。
【０００４】
【特許文献１】特開平１０−２９６１８０号公報
【特許文献２】特開平１１−６２１６３号公報
【発明の開示】
【発明が解決しようとする課題】
【０００５】
しかしながら、上述の特許文献の如き方法において、目地部の色相は通常黒色、灰色等の単色に限られており、意匠性向上の工夫は、専ら目地部の形状や、目地部以外の表面模様に依存するところが大であった。また、上記特許文献の方法では、研磨工程や多層塗り工程が必要となるため、作業が煩雑となり、安定した模様面を得ることも困難であった。
本発明は上述の如き背景に鑑みなされたもので、従来にはない新規な目地模様を簡便な方法によって創出することを目的とするものである。
【課題を解決するための手段】
【０００６】
本発明は、上記目的を達成するため鋭意検討した結果、装飾塗材と特定の可剥性目地材を組み合わせて使用する方法に想到し、本発明を完成させるに至った。
【０００７】
すなわち、本発明は以下の特徴を有するものである。
１．目地模様を有する模様面を形成する方法であって、
基材に対し、結合材及び有色粉粒体を含む装飾塗材を塗付する工程（１）、
前記装飾塗材が未乾燥のうちに、その塗膜表面の一部に対し、底面が平滑であって通気性を有する可剥性目地材を押圧しながら埋め込み、目地模様を形成しようとする部分を平滑化処理する工程（２）、
前記装飾塗材を乾燥させる工程（３）、
前記可剥性目地材を除去する工程（４）、
を有することを特徴とする模様面の形成方法。
【発明の効果】
【０００８】
本発明によれば、従来にはない新規な目地模様を簡便な方法によって創出することができる。
【発明を実施するための最良の形態】
【０００９】
以下、本発明を実施するための最良の形態について説明する。
【００１０】
図１は、本発明における具体的な工程の一例を示す断面図である。この図１に基づき本発明の形態を説明する。
【００１１】
本発明は、主に、建築物の内外壁面、床等、あるいは土木構造物の表面等に適用することができる。基材１は、このような部位を構成する材料であり、例えば、コンクリート、モルタル、サイディングボード、押出成形板、石膏ボード、パーライト板、合板、プラスチック板、金属板、木工板、ガラス、陶磁器タイル等の各種基材が挙げられる。これら基材１は、何らかの表面処理（フィラー処理、パテ処理、サーフェーサー処理、シーラー処理等）が施されたものや、何らかの着色塗料が塗装されたもの、あるいは既に塗膜が形成されたものや、壁紙が貼り付けられたもの等であってもよい。
【００１２】
図１（ａ）に示すように、本発明では基材１に対し、まず工程（１）として装飾塗材２を塗付する。この装飾塗材２は、結合材及び有色粉粒体を必須成分として含むものである。
【００１３】
装飾塗材２における結合材としては、例えば、アクリル樹脂、ウレタン樹脂、エポキシ樹脂、酢酸ビニル樹脂、シリコン樹脂、フッ素樹脂、アクリル酢酸ビニル樹脂、アクリルウレタン樹脂、アクリルシリコン樹脂、ポリビニルアルコール、セルロース誘導体等が挙げられ、これらの１種または２種以上を使用することができる。合成樹脂としては、水分散性樹脂、水溶性樹脂等の水性樹脂が好適である。
【００１４】
有色粉粒体は、装飾塗材に種々の色相を付与する成分である。本発明では、色相が異なる２種以上の有色粉粒体を組み合わせて用いることにより、装飾塗材の多彩感を高めることができる。有色粉粒体の色相は、無彩色、有彩色のいずれであってもよく、透明性を有するものであってもよい。具体的に有色粉粒体としては、例えば、酸化チタン、酸化亜鉛、カーボンブラック、黒色酸化鉄、べんがら、ペリレンレッド、キナクリドンレッド、黄色酸化鉄、ベンツイミダゾロンイエロー、フタロシアニングリーン、群青、紺青、フタロシアニンブルー、キナクリドンバイオレット等の着色顔料；重質炭酸カルシウム、カオリン、クレー、珪藻土、タルク、沈降性硫酸バリウム、シリカ粉等の体質顔料；天然石粉砕物、陶磁器粉、珪砂、セラミック粉、ゴム粒、金属粒等、あるいはこれらの表面を着色コーティングしたもの等の如き骨材が挙げられる。
有色粉粒体の重量比率は、上記結合材の固形分１００重量部に対し、通常１００〜４０００重量部、好ましくは２００〜２０００重量部、より好ましくは３００〜１５００重量部である。
【００１５】
装飾塗材２の塗装方法としては、特に限定されず、吹付け塗装、ローラー塗装、刷毛塗り、コテ塗り等の方法を採用することができる。装飾塗材２は、基材の全面に対して塗装すればよい。装飾塗材２の塗付量は、通常０．５〜１０ｋｇ／ｍ２程度である。
【００１６】
工程（２）では、上記装飾塗材２が未乾燥のうちに、その塗膜表面の一部に対し、底面が平滑であって通気性を有する可剥性目地材３を押圧しながら埋め込む（図１（ｂ））。この工程により、目地模様を形成しようとする部分が平滑化処理される。すなわち、最終的に形成される模様面の目地部に、磨き風の光沢感と装飾模様が付与されることとなる。
しかも、本発明における目地材は通気性を有するため、目地材を埋め込んだ状態のままで装飾塗材２を乾燥させることができる（工程（３））。すなわち、可剥性目地材３の下部に位置する装飾塗材に含まれる水等の媒体が可剥性目地材３を通過して揮発するため、可剥性目地材３の下部に位置する装飾塗材の乾燥遅延を抑制することができ、ひいては工期短縮を図ることができる。さらに、かかる可剥性目地材３の使用により、目地材除去の際における目地溝の型崩れを防止することができ、美観性の高い目地模様が形成できる。
【００１７】
一方、目地部以外の塗膜表面では、塗材の粘性や有色粉粒体等に起因する微細な凹凸が残存するため、目地部の表面に比べ光沢感の低い仕上がりとなる。本発明では、目地部とそれ以外の部分にこのような光沢差を設けることによって、従来にはない美観性を創出することができる。
【００１８】
図２は、本発明における可剥性目地材３の一例を示す図（断面図）である。図２の可剥性目地材３は、底面４を有し、当該底面４の両端から立上った側面５を有するものである。このうち底面４は、平滑な形状を有し、かつ通気性を有するものである。
【００１９】
底面４を構成する通気性材料としては、例えば、ポリ酢酸ビニル、酢酸セルロース、ポリビニルアルコール等の水蒸気透過性高分子化合物のシート状物、織布、不織布等の繊維質材料等が挙げられる。また、１〜１００μｍ程度の粉体を粉体間に空間が生成されるような量の樹脂バインダーで結合させたもの等も通気性材料として使用できる。この場合、粉体として吸放湿性粉体を用いることもできる。
側面５を構成する材料は、特に限定されないが、上述の如き通気性材料を使用することも可能である。
なお、図２では、可剥性目地材３として、目地材内部に空洞を有するものを示したが、本発明の効果が損われない限り、目地材内部が通気性材料で充填されたもの、目地材内部に補強材を有するもの等を使用することもできる。
【００２０】
本発明では、未乾燥塗膜の乾燥によって目地材が除去できなくなるのを防ぐため、目地材として可剥性を有するものを使用する。目地材に可剥性を付与するには、例えばシリコーン化合物等の撥水剤によって目地材を処理する方法等を採用することができる。かかる処理は、目地材の底面外側にのみ行えば足りるが、底面と側面の外周面全体に対して行っても差し支えはない。
【００２１】
本発明では、目地材の底面４を構成する材料として、通気撥水性シート状物を採用することによって、目地材に通気性と可剥性を付与することもできる。かかる通気撥水性シート状物としては、例えば、特開昭５８−１４４１７８号公報、特開昭６０−１７３１７８号公報、特開平３−１６７３６２号公報、特開平４−２１６０３８号公報、特開平６−１１４９９１号公報、特開平６−２００４８１号公報、特開平６−３１３２７５号公報、特開平７−５４２７４号公報、特開平７−２７９０５９号公報、特開２００１−１３８４２５号公報、特開２００１−２１４３７４号公報に記載されているようなものが使用できる。
【００２２】
このような材料からなる底面４については、可剥性目地材３を塗膜に押圧しながら埋め込んだ際（押圧時）に、変形しないものが好ましい。但し、仮に押圧時に底面４が変形した場合であっても、押圧後、可剥性目地材３を貼着した状態で、その底面４の内側をローラー、へら等を用いて均すことにより、平滑化を行うことができる。
【００２３】
可剥性目地材３による平滑化処理は、最終的な目地部において磨き風の光沢感が得られるように行えばよい。具体的には、目地部表面の８５度鏡面光沢度が５以上（好ましくは１０以上）となるように処理することが望ましい。
【００２４】
可剥性目地材３を埋め込む位置、間隔等は、所望の目地模様に応じて決定すればよく、均等間隔であってもよいし、ランダムであってもよい。模様としては、例えば、タイル調模様、レンガ調模様、幾何学的模様、水玉模様、縞模様、格子模様、渦巻き模様、紋章柄の他、動植物、器物、文字等をデザイン化した図形模様等が可能である。これらの模様を表出するためには、直線状の目地材を複数組合わせて用いてもよいし、平面状の型紙を模様形状に応じて打ち抜いたものを目地材として用いてもよい。
【００２５】
本発明では、可剥性目地材３を押圧しながら埋め込んだ際、目地材周辺において装飾塗材２が盛り上がる。このように装飾塗材２が盛り上がった部分は、塗材の乾燥前にヘラ、コテ等で均してもよいし、そのまま放置しておいてもよい。
【００２６】
目地材周辺の装飾塗材２の盛り上がりを放置した場合には、目地部とそれ以外の表面塗膜との境界が明瞭となり、メリハリのある凹凸模様を得ることができる。このような効果を得るには、装飾塗材２の粘度を５０〜１５００Ｐａ・ｓ（好ましくは１００〜１０００Ｐａ・ｓ、より好ましくは２００〜８００Ｐａ・ｓ）、チキソトロピーインデックス（ＴＩ値）を３．０以上（好ましくは４．０〜８．０、より好ましくは５．０〜７．０）に設定しておくことが望ましい。なお、ここに言う粘度は、温度２３℃において、ＢＨ型粘度計で測定した２ｒｐｍにおける粘度（２回転目の指針値）であり、ＴＩ値は、下記式により求められる値である。
＜式＞  ＴＩ値＝η１／η２
（式中、η１は２ｒｐｍにおける見掛けの粘度（Ｐａ・ｓ：２回転目の指針値）、η２は２０ｒｐｍにおける見掛けの粘度（Ｐａ・ｓ：４回転目の指針値）を示す。測定温度は２３℃。） 
【００２７】
可剥性目地材３の幅は、通常５ｍｍ以上（好ましくは５〜１００ｍｍ）程度であり、この範囲内で適宜設定することができる。特に、可剥性目地材３の幅を３０ｍｍ以上に設定すれば、目地部の光沢感が視認しやすくなり好適である。また、このような幅広の目地材を使用した場合であっても、その下部の塗材を十分に乾燥させることができる。さらに、幅広の目地材を使用すれば、目地部周辺の盛り上がりによって凹凸模様のメリハリ感をいっそう際立たせることもできる。可剥性目地材３の高さは、通常０．５〜１０ｍｍ程度である。
【００２８】
装飾塗材２の乾燥（工程（３））は、次工程の目地材除去において目地溝の形状が損われない程度に行えばよい。可剥性目地材３押圧後における装飾塗材２の乾燥時間は、常温で通常１２時間以上（好ましくは１６〜４８時間）程度である。
次いで、工程（４）として、前記可剥性目地材３を除去する（図１（ｄ））。可剥性目地材３を除去することにより、目地溝が形成され、凹凸模様を有する模様面が得られる。
【００２９】
工程（４）の後には、必要に応じクリヤー塗料等を塗付することも可能である。クリヤー塗料としては、特に限定されないが、例えば、アクリル樹脂系塗料、ウレタン樹脂系塗料、アクリルシリコン樹脂系塗料、フッ素樹脂系塗料等が挙げられる。本発明の効果を阻害しない範囲内であれば、着色タイプのクリヤー塗料を使用することも可能である。
クリヤー塗料の塗装においては、公知の方法が採用でき、例えば、吹付け塗装、ローラー塗装、刷毛塗り等の各種方法が採用できる。
クリヤー塗料を目地部のみに塗装すれば、目地部以外の部分との光沢差をいっそう大きくすることもできる。
【実施例】
【００３０】
以下に実施例を示し、本発明の特徴をより明確にする。
【００３１】
（装飾塗材の製造）
結合材として、アクリル樹脂エマルション（固形分５０重量％、最低造膜温度２４℃）を２００重量部用意し、これに造膜助剤（２，２，４−トリメチル−１，３−ペンタンジオールモノイソブチレート）を１６重量部、セルロース系増粘剤を１重量部、シリコーン系消泡剤を３重量部、さらに有色粉粒体として粒子径０．１〜２ｍｍの着色骨材混合物（白色：灰色：黒色＝３：３：１）を６２０重量部混合し、常法により均一に撹拌して装飾塗材Ｐを製造した。この装飾塗材Ｐの粘度は３５０Ｐａ・ｓ、ＴＩ値は５．４であった。
【００３２】
（模様面の形成）
９０ｃｍ×９０ｃｍのスレート板に対し、エポキシ系下塗材を塗付量０．２ｋｇ／ｍ２で塗付し、２時間乾燥した後、装飾塗材Ｐを塗付量３ｋｇ／ｍ２で塗付した。この塗材の塗付後、直ちに、通気可剥性目地型枠（格子状、幅５０ｍｍ、高さ２ｍｍ）を塗膜表面に押圧しながら埋め込んで平滑化処理し、そのまま２４時間放置した。なお、通気可剥性目地型枠としては、図２に示す断面構造を有し、その底面及び側面がシリコーン系撥水剤で処理された酢酸ビニル系シート材からなるものを使用した。
次いで、目地型枠を除去したところ、目地型枠の除去は容易であり、目地型枠下部の塗材も十分に乾燥していた。なお、以上の工程は、すべて標準状態（温度２３℃・相対湿度５０％）で行った。
以上の方法により、全面にわたる自然石調の模様に、光沢感を有する格子状の目地模様（目地部の８５度鏡面光沢度は７）が形成され、全体的な統一感を有しつつも、表面模様と目地部のコントラストが明瞭な模様面を得ることができた。
【図面の簡単な説明】
【００３３】
【図１】本発明の一例を示す図（断面図）である。
【図２】可剥性目地材の一例を示す図（断面図）である。
【符号の説明】
【００３４】
１：基材
２：装飾塗材
３：可剥性目地材
４：底面
５：側面
【図１】
0004711813.tif 000002
【図２】
0004711813.tif 000003